(57)【要約】  本発明は、可視光により硬化させるのに適した歯科用印象材料であって、１つ以上の脂肪族不飽和基を有する化合物と、少なくとも１つのケイ素結合水素原子を含有し、任意の１つのケイ素原子に付着している４つ以上の水素原子を有さない化合物と、光活性型金属触媒成分と、特定の開始剤成分とを含む、歯科用印象材料に関する。【特許請求の範囲】
【請求項１】
２００〜８００nmの範囲の波長を有する光により硬化させるのに適した歯科用印象材料であって、
（ｉ）１つ以上の脂肪族不飽和基を有する化合物と、
（ｉｉ）少なくとも１つのケイ素結合水素原子を含有し、任意の１つのケイ素原子に結合している４つ以上の水素原子を有さない化合物と、
（ｉｉｉ）粒子状充填剤と、
（ｉｖ）光活性型金属触媒成分と、
（ｖ）遅延剤と、
（ｖｉ）場合により、光増感剤とを含む、
歯科用印象材料。
【請求項２】
光活性型金属触媒成分が、Ｐｔ、Ｐｄ、Ｒｈ、Ｃｏ、Ｎｉ、Ｉｒ及びＲｕの群から選択される遷移金属を含有し、好ましくは、該金属触媒成分が、白金（ＩＩ）アセチルアセトナート及び（Ｃｐ）Ｐｔ（Ｃ１−６アルキル）３（式中、Ｃｐが、１つ以上のアルキル基により置換されることができるシクロペンタジエニル基を表す）から選択される遷移金属化合物、好ましくは、Ｋａｒｓｔｅｄｔ触媒を含有する、請求項１記載の歯科用印象材料。
【請求項３】
さらに、安定剤を含む、請求項１又は２記載の歯科用印象材料。
【請求項４】
該光増感剤が、２−イソプロピルチオキサントン及び１−クロロ−４−プロポキシ−９Ｈ−チオキサンテン−９−オンから選択される、請求項１〜３のいずれか一項記載の歯科用印象材料。
【請求項５】
２パック組成物である、請求項１〜４のいずれか一項記載の歯科用印象材料。
【請求項６】
成分（ｉ）の１つ以上の脂肪族不飽和基を有する化合物が、５０００Ｄａ超の分子量を有する直鎖ビニル基含有ポリメチルシロキサンであり、成分（ｖ）の遅延剤が、最大５０００Ｄａの分子量を有する環状ビニル基含有ポリメチルシロキサンである、請求項１〜５のいずれか一項記載の歯科用印象材料。
【請求項７】
（ａ）請求項１〜４のいずれか１項記載の歯科用印象材料を提供することと、
（ｂ）歯の構造の印象を取得することと、
（ｃ）２００〜８００nmの範囲の波長を有する光により歯科用印象材料を硬化させることとを含む、
歯科用印象を製造するための方法。
【請求項８】
歯科用印象の製造のための、請求項１〜５のいずれか１項記載の歯科用印象材料の使用。
【発明の詳細な説明】
【技術分野】
【０００１】
発明の分野
本発明は、２００〜８００nmの範囲の波長を有する光により硬化させるのに適した歯科用印象材料に関する。歯科用印象材料は、１つ以上の脂肪族不飽和基を有する化合物と、少なくとも１つのケイ素結合水素原子を含有し、任意の１つのケイ素原子に結合している４つ以上の水素原子を有さない化合物と、光活性型金属触媒成分と、遅延剤と、場合により、特定の光増感成分とを含む。具体的には、本発明の歯科用印象材料は、光ヒドロシリル化プロセスにより硬化する。
【０００２】
本発明の歯科用印象材料は、貯蔵安定性２パック組成物として提供することができる。組成物の照射により、間接歯科用修復物の調製に適した機械的特性を有する歯科用印象が提供される。
【０００３】
発明の背景
歯科用印象は、硬い歯と軟らかい歯系組織とのネガ印象である。歯科用印象は、歯及び軟組織のポジ再現物を調製するのに使用される。
【０００４】
この目的で、適切な液体〜半固体／延性のコンシステンシーを有する歯科用印象材料が充填された容器が、歯列弓を覆うように配置される。ついで、歯科用印象材料を硬化させ、ネガ印象を残す。硬化を、歯科用印象材料の２つ以上の成分を混合することにより開始することができる。代替的に又は付加的に、硬化を、光の照射により開始することができる。
【０００５】
現在の歯科用印象材料の中で、１つの一般的なタイプは、１つ以上のケイ素原子を含有する硬化型化合物、例えば、シラン及び／又はシロキサン、典型的には、ポリオルガノシロキサン（シリコーン）に基づいている。
【０００６】
ＷＯ第９３／２６７４８号には、ａ）ビニル基を含有するＱＭ樹脂と、ｂ）約０．１６〜０．２４m-mole/g ビニル含有量を有する分散液を前記ＱＭ樹脂と共に形成する直鎖ビニル末端ポリジメチルシロキサン流体と、ｃ）前記ビニル基を架橋するための有機水素ポリシロキサンと、ｄ）重合を促進するための有機白金触媒錯体とを含む、歯科用印象を調製するための重合性ポリオルガノシロキサン組成物が開示されている。ＱＭ樹脂は、ＳｉＯ４／２単位及びＲｘ（Ｒｙ）２ＳｉＯ１／２単位（式中、Ｒｘは不飽和であり、好ましくは、ビニルであり、Ｒｙは、アルキル又はアリールである）を含むポリオルガノシロキサン樹脂である。有機白金触媒錯体は、（水素原子に結合している）ケイ素原子のビニル基への反応を触媒するのに有用な触媒である。好ましい有機白金触媒錯体は、白金金属単独又はパラジウム、ロジウムを含む他の貴金属と組み合わせた錯体又は塩である。最も好ましい有機白金触媒錯体として、好ましくは、１つ以上のビニル材料、例えば、ビニルポリシロキサン（例えば、テトラメチルジビニルジシロキサン）との混合物又は錯体にあるクロロ白金酸（Ｈ２ＰｔＣｌ６）が開示されている。重合性ポリオルガノシロキサン組成物の硬化は、有機白金触媒錯体のペーストを組成物の残りの成分と混合することにより開始される。ＷＯ第９３／２６７４８号には、光の照射により硬化される組成物の適合については言及されていない。
【０００７】
ＥＰ第０３９８７０１号及びＵＳ第５，１４５，８８６号には、ケイ素結合水素を含有する化合物と脂肪族不飽和を含有する化合物とを、白金（ＩＩ）β−ジケトナート錯体触媒の存在下、２００〜８００nmの波長を有する化学線下で反応させることを含むヒドロシリル化プロセスにより調製されるポリシロキサン組成物が開示されている。実験例では、約３６６nmの波長又は４００〜５００nmの範囲内の波長を有する光を照射することにより組成物を硬化させ、照射時間に基づく硬化深さが決定された。ポリシロキサン組成物は、中でも、歯科用印象を調製するのに使用することができることが開示されている。
【０００８】
特開２０１７−５７２７０号公報には、歯科用補綴を調製するための組成物を開示されており、この組成物は、（メタ）アクリル基含有オルガノポリシロキサンを含み、残基Ｒ１〜Ｒｎ＋７は、有機基又はシロキサン鎖であり、このうちの少なくとも１つは、（メタ）アクリル基である。特開２０１７−５７２７０号公報には、ケイ素結合水素を有する化合物又はヒドロシリル化反応を触媒するための化合物は開示されていない。
【０００９】
ＵＳ第５，４０３，８８５号には、直鎖オルガノポリシロキサン、オルガノハイドロジェンポリシロキサン及び付加反応を促進するための触媒を含む、透明で素早く硬化するポリシロキサン付加架橋組成物が開示されている。直鎖オルガノポリシオキサンは、ビニル基を含むことができるが、ケイ素原子に結合している水素原子を含有せず、オルガノヒドロジェンポリシロキサンは、その分子中に少なくとも２つのケイ素原子に水素原子を有するポリジメチルシロキサンドである。触媒は、ヘキサクロロ白金酸から調製された白金錯体、具体的には、白金とジビニルテトラメチルジシロキサンとの錯体である。
【００１０】
特開平０９−００２９１６号公報には、ビニル基とヒドロシリル基との反応により硬化して得られるシリコーンゴムからなるコア材料が開示されている。ビニル基は、ポリオルガノシロキサンにより提供され、ヒドロシリル基は、ポリオルガノハイドロジェンシロキサンにより提供される。ビニル基とヒドロシリル基とを反応させるための触媒は、クロロ白金酸とアルコールとの結果物を表わす白金化合物、白金−オレフィン錯体、白金−ビニルシロキサン錯体、具体的には、クロロ白金酸を１，３−ジビニル−１，１，３，３−テトラメチルジシロキサンと反応させることにより調製される白金−ビニルシロキサン錯体である。
【００１１】
ＵＳ第５，４０３，８８５号及び特開平０９−００２９１６号公報において、ヒドロシリル化反応を開始するための触媒は光活性型ではない。むしろ、これらの文献には、ヒドロシリル化反応が２つ以上のパート又は組成物を混合することにより開始されることが開示されている。
【００１２】
ＥＰ第０３５８４５２号には、ケイ素結合水素を含有する化合物と脂肪族不飽和を含有する化合物との反応を含むハイドロシリル化プロセスが開示されている。白金錯体は、可視放射線活性化ヒドロシリル化反応を開始するのに使用される。ＥＰ第０３５８４５２号には、歯に可視光硬化型ポリビニルシロキサン配合物を塗装し、照射し、照射工程の直後に、隣接する複数の歯及び光で先に照射されたものを含む複数の歯の両方を覆うように２パート化学硬化型印象材料をシリンジにより直接適用することにより、歯科用印象から調製された改善された詳細が示唆されている。ＥＰ第０３５８４５２号には、追加の２パート化学硬化型印象材料を使用しない、歯科用印象の調製が開示されていない。
【００１３】
発明の概要
本発明の課題は、２００〜８００nmの範囲の波長を有する光により硬化させるのに適した歯科用印象材料を提供することである。この歯科用印象材料は、１つ以上のケイ素原子を含有し、可視光により硬化させるのに適した硬化型化合物に基づいている従来の歯科用印象材料と比較して改善されている。特に、本歯科用印象材料は、下記特徴：
−重合効率が、高い変換率及び良好な硬化速度の点で改善される、
−硬化深さが改善される、
−好ましくは、さらに、機械的特性、例えば、引張強度及び引裂強度が改善される
に鑑みて改善される。
【００１４】
さらに、本発明の課題は、本発明の歯科用印象材料を調製するための方法を提供することであり、さらに、特に、２パート化学硬化型印象材料を使用せずに、歯科用印象を調製するための、本発明の歯科用印象材料の使用を提供することである。
【００１５】
本発明は、２００〜８００nmの範囲の光により硬化させるのに適した歯科用印象材料であって、
（ｉ）１つ以上の脂肪族不飽和基を有する化合物と、
（ｉｉ）少なくとも１つのケイ素結合水素原子を含有し、任意の１つのケイ素原子に結合している４つ以上の水素原子を有さない化合物と、
（ｉｉｉ）粒子状充填剤と、
（ｉｖ）光活性型金属触媒成分と、
（ｖ）遅延剤と、
（ｖｉ）場合により、光増感剤とを含む、歯科用印象材料を提供する。
【００１６】
さらに、本発明は、
（ａ）本発明の歯科用印象材料を提供することと、
（ｂ）歯の構造の印象を取得することと、
（ｃ）２００〜８００nmの範囲の波長を有する光により該印象材料を硬化させることとを含む、歯科用印象を製造するための方法を提供する。
【００１７】
最後に、本発明は、特に、２パート化学硬化型印象材料を使用しない、歯科用印象の製造のための、本発明の歯科用印象材料の使用を提供する。
【００１８】
本発明は、成分（ｉ）〜（ｖ）及び場合により、（ｖｉ）を含む本発明の歯科用印象材料が、高い変換率及び良好な硬化速度の点で改善された重合効率、改善された硬化深さ、好ましくは、さらに、改善された機械的特性、例えば、引張強度及び引裂強度を提供するという認識に基づいている。
【図面の簡単な説明】
【００１９】
【図１】図１は、光硬化型サンプルの照射に使用された照射源、すなわち、４０５nmを中心とする発光ダイオード（ＬＥＤ）（ThorLab製のM405L2；約１１０W/cm2）の発光スペクトルを示す。
【図２ａ】図２ａ、図２ｂ及び図２ｃは、ビニル末端ポリ（ジメチルシロキサン）中の、白金アセチルアセトナート（Ｐｔ（ａｃａｃ）２）、トリメチル（シクロペンタジエニル）白金（ＩＶ）（ＭｅＣｐＰｔ（Ｍｅ）３）及び白金（０）−１，３，ジビニル−テトラメチルジシロキサン錯体溶液（Ｋａｒｓｔｅｄｔ触媒）のＵＶ−ＶＩＳ吸収スペクトルを示す。
【図２ｂ】図２ａ、図２ｂ及び図２ｃは、ビニル末端ポリ（ジメチルシロキサン）中の、白金アセチルアセトナート（Ｐｔ（ａｃａｃ）２）、トリメチル（シクロペンタジエニル）白金（ＩＶ）（ＭｅＣｐＰｔ（Ｍｅ）３）及び白金（０）−１，３，ジビニル−テトラメチルジシロキサン錯体溶液（Ｋａｒｓｔｅｄｔ触媒）のＵＶ−ＶＩＳ吸収スペクトルを示す。
【図２ｃ】図２ａ、図２ｂ及び図２ｃは、ビニル末端ポリ（ジメチルシロキサン）中の、白金アセチルアセトナート（Ｐｔ（ａｃａｃ）２）、トリメチル（シクロペンタジエニル）白金（ＩＶ）（ＭｅＣｐＰｔ（Ｍｅ）３）及び白金（０）−１，３，ジビニル−テトラメチルジシロキサン錯体溶液（Ｋａｒｓｔｅｄｔ触媒）のＵＶ−ＶＩＳ吸収スペクトルを示す。
【図３】図３は、光活性型触媒成分Ｐｔ（ａｃａｃ）２単独の存在下でのシロキサン液のヒドロシリル化が、光（４０５nmのＬＥＤ）への露光時にのみ開始し、露光開始時から重合開始まで約５０秒の阻害があることを示す。  −曲線（１）：光への露光は、ｔ＝１００秒で開始  −曲線（２）：光への露光は、ｔ＝６００秒で開始
【図４】図４は、下記光活性型触媒成分について、４０５nmのＬＥＤへの露光時のシロキサン液のヒドロシリル化プロファイルを示す。  曲線（１）：Ｐｔ（ａｃａｃ）２（０．０６７％w/w）；及び  曲線（２）：Ｐｔ（ａｃａｃ）２及び９，１０−ジブトキシアントラセン（ＤＢＡ）  図４は、下記光活性型触媒成分について、４０５nmのＬＥＤへの露光時のシロキサン液のヒドロシリル化プロファイルを示す。  −曲線（１）：１，３−ジオキソラン（４．６％w/w）中のＰｔ（ａｃａｃ）２（０．０１１％w/w）及び２−（ジフェニルホスフィノ）安息香酸（２ｄｐｐｂａ）（０．０１１％w/w）；  −曲線（２）＝参照：１，３−ジオキソラン（４．６％w/w）中のＰｔ（ａｃａｃ）２（０．０１１％w/w）；及び  −曲線（３）：１，３−ジオキソラン（４．６％w/w）中のＰｔ（ａｃａｃ）２（０．００９５％w/w）及び１−エチニル−１−シクロヘキサノール（ＥＣＨ）（０．００５％w/w）
【図５】図５は、光活性型触媒成分Ｋａｒｓｔｅｄｔの触媒溶液の存在下、露光なし（曲線（１）を参照のこと）及び４０５nmのＬＥＤへの露光時（曲線（２）を参照のこと）のシロキサン液のヒドロシリル化プロファイルを示す。
【図６】図６は、下記条件下でのシロキサン液のヒドロシリル化プロファイルを示す。  −曲線（１）：光活性型触媒成分は、Ｋａｒｓｔｅｄｔ触媒溶液のみであり、露光なし；及び  −曲線（２）：光活性型触媒成分は、Ｋａｒｓｔｅｄｔ触媒溶液及び２−イソプロピルチオキサントン（ＩＴＸ）であり、４０５nmのＬＥＤへの露光
【図７】図７は、下記期間、４０５nmのＬＥＤへの露光時のトルエン中のＭｅＣｐＰｔ（Ｍｅ）３の光分解を示す。  −曲線（１）：０秒；  −曲線（２）：３０秒；  −曲線（３）：４０秒；及び  −曲線（４）：１２０秒
【図８ａ】図８ａ及び図８ｂは、図８ａに示されている構造の異なるプラチナ錯体の光吸収特性を示す。ここで、図８ｂでは、計算された吸収極大及び実験で決定された吸収極大λｍａｘ［nm］が、互いにプロットされている。
【図８ｂ】図８ａ及び図８ｂは、図８ａに示されている構造の異なるプラチナ錯体の光吸収特性を示す。ここで、図８ｂでは、計算された吸収極大及び実験で決定された吸収極大λｍａｘ［nm］が、互いにプロットされている。
【００２０】
好ましい実施態様の詳細な説明
本明細書で使用する場合、「光により硬化させるのに適した」という用語は、本歯科用印象材において、（ｉ）及び（ｉｉ）の化合物間で、反応、好ましくは、重合が、２００〜８００nmの波長を有する光により、好ましくは、４００〜８００nmの範囲の波長を有する可視光により照射された場合に開始されることを意味する。光照射により開始される（ｉ）及び（ｉｉ）の化合物間の反応は、主に、（ｉ）の化合物と（ｉｉ）の化合物との間のヒドロシリル化反応により行われる。「ヒドロシリル化反応」という用語は、シラン、例えば、（ｉｉ）の化合物の、例えば、（ｉ）の化合物の不飽和結合間での付加反応を意味する。この付加反応により、Ｓｉ−Ｃ結合が形成される。ヒドロシリル化反応は、可視光を照射すると、光活性型触媒成分（ｉｖ）の活性化により開始される。（ｉ）及び（ｉｉ）の化合物間の反応により、（ｉ）及び（ｉｉ）の化合物の多数の相対的に小さい分子の共有結合による組み合わせがもたらされ、より大きな分子、好ましくは、巨大分子、例えば、オリゴマー又はポリマーが形成される。（ｉ）及び（ｉｉ）の化合物は、直鎖（巨大）分子のみを形成するように組み合わせることができ又はそれらを組み合わせて、一般的に、架橋ポリマーと呼ばれる三次元巨大分子を形成することができる。
【００２１】
（ｉ）の化合物に関連して使用される「脂肪族不飽和基」という用語は、１つ以上の炭素−炭素二重結合又は三重結合を含有する任意の有機基、例えば、アルケニル及びアルキニル基、例えば、ビニル基又はエチニル基を意味する。
【００２２】
「光活性型金属触媒成分」という用語は、光、好ましくは、可視光への暴露により活性化される、（ｉ）及び（ｉｉ）の化合物間のヒドロシリル化反応を触媒する任意の金属化合物を包含する。「可視光」という用語は、約４００nm〜約８００nmの範囲内の波長を有する光を包含する。
【００２３】
「光増感剤」という用語は、活性化されると、光単独への暴露により又は光化学プロセスにおいて電子供与体化合物と相互作用して、フリーラジカルを形成する任意の化合物を包含する。（ｖｉ）の光増感剤は、（ｉｖ）の光活性型金属触媒成分の共開始剤として作用することにより、ヒドロシリル化反応の硬化速度をさらに改善することができる。
【００２４】
本発明は、歯科用印象材料に関する。歯科用印象材料は、歯科用修復物、例えば、充填物、歯科用補綴、矯正歯科又は任意の他の口腔内もしくは口腔外顎顔面補綴の歯科用修復物を調製するのに使用することができる。
【００２５】
（ｉ）及び（ｉｉ）の化合物
本歯科用印象材料は、（ｉ）１つ以上の脂肪族不飽和基を有する化合物を含む。歯科用印象材料は、１つ以上の脂肪族不飽和基を有する１種の化合物（ｉ）又は２種以上の化合物（ｉ）の混合物を含むことができる。好ましくは、１つ以上の脂肪族不飽和基を有する化合物は、５０００Ｄａ超の分子量を有する化合物である。
【００２６】
（ｉ）の化合物に関連して使用される「脂肪族不飽和基」という用語は、直鎖、分枝鎖又は環状アルケニル又はアルキニル基を意味する。好ましくは、脂肪族不飽和基は、直鎖Ｃ２−１８又は分岐鎖もしくは環状Ｃ３−１８アルケニル基又は直鎖Ｃ２−１８又は分岐鎖Ｃ４−１８アルキニル基、より好ましくは、直鎖Ｃ２−１２又は分岐鎖もしくは環状Ｃ３−１２アルケニル基、最も好ましくは、直鎖Ｃ２−６又は分岐鎖もしくは環状Ｃ３−６アルケニル基である。アルケニル基又はアルキニル基は、１つ以上のハロゲン原子（Ｆ、Ｃｌ、Ｂｒ、Ｉ）で場合により置換されていることができる。
【００２７】
（ｉ）の化合物において、脂肪族不飽和基は、好ましくは、ビニル、クロロビニル、プロペニル及び５−ヘキセニルからなる群より選択され、最も好ましくは、脂肪族不飽和基は、ビニルである。
【００２８】
１つ以上の脂肪族不飽和基を有する化合物（ｉ）は、直鎖、分岐鎖もしくは環状炭化水素化合物、直鎖もしくは分岐鎖シラン又は直鎖、分岐鎖もしくは環状有機シロキサンであることができる。
【００２９】
１つ以上の脂肪族不飽和基を有する直鎖、分枝鎖又は環状炭化水素化合物は、好ましくは、アルケン又はアルキンである。直鎖Ｃ２−３０又は分岐鎖もしくは環状Ｃ３−３０アルケン又はＣ２−３０もしくは分岐鎖Ｃ４−３０アルキンが好ましく、より好ましくは、直鎖Ｃ２−２０又は分岐鎖もしくは環状Ｃ３−２０アルケン、最も好ましくは、直鎖Ｃ２−８又は分岐鎖もしくは環状Ｃ３−８アルケンである。これらのアルケン又はアルキンは、場合により、芳香族基、例えば、ベンゼン及び／又はヘテロ原子、好ましくは、酸素原子又は窒素原子、より好ましくは、オキソ−エーテル基、カルボン酸エステル基又はニトリル基を含有することができる。さらに、このような炭化水素化合物は、１つ以上のハロゲン原子（Ｆ、Ｃｌ、Ｂｒ、Ｉ）で置換されていることができる。
【００３０】
例えば、好ましい炭化水素化合物は、ヘキセン、ヘプテン又はオクテン、１，５−ヘキサジエン、シクロヘキセン及びシクロヘプテン、ジビニルベンゼン、メチルビニルエーテル、ジビニルエーテル、フェニルビニルエーテル、エチレングリコールのモノアリルエーテル、アリルアルデヒド、メチルビニルケトン、フェニルビニルケトン、（メタ）アクリル酸、メチル（メタ）アクリラート、アリル（メタ）アクリラート、ビニル酢酸、酢酸ビニル、リノレン酸、ジヒドロフラン、ジヒドロピラン、アクリロニトリル、Ｎ−ビニルピロリドンである。２つ以上の脂肪族不飽和基を有する炭化水素化合物、例えば、１，５−ヘキサジエン、ジビニルベンゼン又はジビニルエーテルが最も好ましい。
【００３１】
「シラン」という用語は、１つのケイ素原子又は互いに結合している２つ以上のケイ素原子を含有する化合物を包含する。
【００３２】
「シロキサン」という用語は、交互のケイ素原子及び酸素原子の鎖、例えば、−Ｓｉ−Ｏ−Ｓｉ−、−Ｓｉ−Ｏ−Ｓｉ−Ｏ−、−Ｓｉ−Ｏ−Ｓｉ−Ｏ−Ｓｉ−Ｏ−（式中、ケイ素原子の置換基は省略されている）等を含有する化合物を包含する。
【００３３】
１つ以上の脂肪族不飽和基を有するシランは、好ましくは、式（Ｘ）：
（Ｒ１０）ａ（Ｒ１１）ｂＳｉ（Ｒ１２）４−ａ−ｂ
（Ｘ）
［式中、Ｒ１２は、下記式（ＸＩ）：
【化１】
2021501224.tif 000002
で示される基である］
を有する。
【００３４】
式（Ｘ）において、Ｒ１０は、脂肪族不飽和基、フルオロ原子、直鎖、分枝鎖又は環状アルキル基、アリール基を表わし、同アルキル基又はアリール基は、ヒドロキシル基、アルコキシ基又はハロゲン原子（Ｆ、Ｃｌ、Ｂｒ又はＩ）から選択される１つ以上の基により場合により置換されていることができ、ただし、少なくとも１つのＲ１０は、脂肪族不飽和基を表わし；Ｒ１１は、クロロ、ブロモ又はヨード原子、アルキル−、アリール−もしくはアリールアルキル−オキシ基又はアルキル−、アリール−もしくはアリールアルキル−アシルオキシ基を表わし；ａは、０又は１〜３の整数を表わし；ｂは、０又は１〜３の整数を表わし、ただし、ａ及びｂの合計は、４以下であるという条件である。
【００３５】
式（ＸＩ）において、Ｒ＃は、式（Ｘ）について上で定義されたＲ１０又はＲ１１を表わし、ｃは、１〜７の整数、好ましくは、１〜４の整数であり、最も好ましくは、ｃは、１又は２である。
【００３６】
式（Ｘ）のＲ１１について、アルキル−、アリールもしくはアリールアルキル−オキシ基又は−アシルオキシ基は、好ましくは、直鎖Ｃ１−６、分枝鎖又は環状Ｃ３−６アルキル、Ｃ６−１０アリール又はＣ７−１６アリールアルキル  オキシ基又は−アシルオキシ基から選択される。例えば、好ましいアルキル−、アリール又はアリールアルキル−オキシ基は、メトキシ、エトキシ、プロポキシ、例えば、イソプロポキシ、ブトキシ、例えば、tert−ブトキシ、フェノキシ、ベンジルオキシであり、好ましいアルキル−、アリール又はアリールアルキル−アシルオキシ基は、アセトキシ、プロピオノキシ、例えば、イソプロピオノキシ及びベンゾイルオキシである。
【００３７】
式（Ｘ）において、Ｒ１０、Ｒ１１及びＲ１２はそれぞれ、単結合によりケイ素原子と結合している。
【００３８】
好ましくは、式（Ｘ）において、ａ及びｂの合計は、４であり、最も好ましくは、ａは、４である。すなわち、式（Ｘ）の好ましいシランは、モノシランである。
【００３９】
１つ以上の脂肪族不飽和基を有する直鎖又は分岐鎖有機シロキサンは、好ましくは、下記式（ＸＩＩ）：
（Ｒ１３）４−ｄＳｉ（Ｒ１４）ｄ
（ＸＩＩ）
［式中、Ｒ１３は、下記式（ＸＩＩＩ）：
【化２】
2021501224.tif 000003
で示される基である］
を有する。
【００４０】
式（ＸＩＩ）及び（ＸＩＩＩ）において、Ｒ１４は、同じか又は異なることができ、脂肪族不飽和基、直鎖、分岐鎖又は環状アルキル基、アリール基を独立して表わす。同アルキル基又はアリール基は、ヒドロキシル基、アルコキシ基又はハロゲン原子（Ｆ、Ｃｌ、Ｂｒ又はＩ）から選択される１つ以上の基により場合により置換されていることができる。ただし、少なくとも１つのＲ１４は、脂肪族不飽和基を表わし、ｄは、０又は１〜３の整数であり、ｅは、１〜３０００の整数を表わす。
【００４１】
式（ＸＩＩ）で示される直鎖有機シロキサンにおいて、ｄは、２又は３であり、式（ＸＩＩ）で示される分岐鎖有機ヒドロシロキサンにおいて、ｄは、０又は１である。ｄが２又は３である式（ＸＩＩ）で示される直鎖有機ヒドロシロキサンが好ましく、ｄが３である式（ＸＩＩ）で示される直鎖有機ヒドロシロキサンが最も好ましい。
【００４２】
好ましくは、式（ＸＩＩ）で示される有機シロキサンにおいて、Ｒ１４は、同じか又は異なることができ、脂肪族不飽和基、直鎖Ｃ１−１８、Ｃ３−１８分岐鎖又はＣ３−１２環状アルキル基、Ｃ６−１２アリール基を独立して表わす。同アルキル又はアリール基は、ヒドロキシル基、Ｃ１−４アルコキシ基又はハロゲン原子（Ｆ、Ｃｌ、Ｂｒ又はＩ）から選択される１つ以上の基により場合により置換されていることができ、ｄは、０又は１〜３の整数であり、ｅは、１〜１０００の整数を表わす。より好ましくは、Ｒ１４は、同じか又は異なることができ、直鎖Ｃ３−６又は分岐鎖もしくは環状Ｃ３−６アルケニル基から選択される脂肪族不飽和基を表わし、同アルケニル基は、１つ以上のハロゲン原子（Ｆ、Ｃｌ、Ｂｒ、Ｉ）、直鎖Ｃ１−９、Ｃ３−９分岐鎖アルキル基、Ｃ５−１０シクロアルキル基又はＣ６−１０アリール基により場合により置換されていることができ、ｄは、２又は３であり、ｅは、２〜５００の整数を表わす。さらにより好ましくは、Ｒ１４は、同じか又は異なることができ、ビニル、プロペニル、クロロビニル及び５−ヘキセニルからなる群より選択される脂肪族不飽和基、直鎖Ｃ１−４もしくはＣ３−４分岐鎖アルキル基、シクロペンチル基、シクロヘキシル基又はフェニル基を独立して表わし、ｄは、３であり、ｅは、３〜１００の整数を表わす。最も好ましくは、Ｒ１４は、同じか又は異なることができ、ビニルもしくはクロロビニルの形態の脂肪族不飽和基又は直鎖Ｃ１−４もしくはＣ３−４分岐アルキル基を独立して表わし、ｄは、３であり、ｅは、１０〜５０の整数を表わす。
【００４３】
式（ＸＩＩＩ）において、単位−（Ｒ１４）２Ｓｉ−Ｏ−は、ｅ１−、ｅ２−、ｅ３−、ｅ４−回等についての異なる単位−（Ｒ１４）２Ｓｉ−Ｏ−の別個のブロックにおいて繰り返すことができる。ここで、ｅは、ｅ１、ｅ２、ｅ３、ｅ４等の合計である。例えば、第１のブロックは、［−（Ｒ１４）２Ｓｉ−Ｏ−］ｅ１（式中、Ｒ１４は同じである）であることができ、第２のブロックは、［−（Ｒ１４）２Ｓｉ−Ｏ−］ｅ２（式中、Ｒ１４は異なる）であることができる、等である。
【００４４】
下記式（ＸＩＩ’）：
【化３】
2021501224.tif 000004
で示される直鎖有機シロキサン、特に、ビニル基含有ポリメチルシロキサンが最も好ましい。
【００４５】
式中、Ｒ１４’は、同じか又は異なることができ、直鎖Ｃ１−４もしくはＣ３−４分岐鎖アルキル基、シクロペンチル基、シクロヘキシル基又はフェニル基を独立して表わし、Ｒ１４’’は、同じか又は異なることができ、直鎖Ｃ２−６又は分岐鎖もしくは環状Ｃ３−６アルケニル基から選択される脂肪族不飽和基を表わし、同アルケニル基は、１つ以上のハロゲン原子（Ｆ、Ｃｌ、Ｂｒ、Ｉ）により場合により置換されており、ｅ’は、３０〜５００の整数を表わす。より好ましくは、式（ＸＩＩＩ’）において、Ｒ１４’は同じであり、直鎖Ｃ１−４又はＣ３−４分岐鎖アルキル基を表わし、Ｒ１４’’は同じであり、ビニル、プロペニル、クロロビニル及び５−ヘキセニルからなる群より選択される脂肪族不飽和基を表わし、ｅ’は５０〜４００の整数を表わし、最も好ましくは、Ｒ１４’は同じであり、メチル基を表わし、Ｒ１４’’は同じであり、ビニル又はクロロビニルの形態の脂肪族不飽和基を表わし、ｅ’は、８０〜４００の整数を表す。
【００４６】
１つ以上の脂肪族不飽和基を有する環状有機シランは、好ましくは、下記式（ＸＩＶ）：
【化４】
2021501224.tif 000005
［式中、Ｒ１５は、式（ＸＩＩ）のＲ１３又はＲ１４について上記定義されたのと同じ意味を有し、好ましくは、Ｒ１５は、式（ＸＩＩ）のＲ１４について上記定義されたのと同じ意味を有し、ｆは、３〜１８、より好ましくは、４〜１２、最も好ましくは、５〜１０の整数である］
を有する。
【００４７】
式（ＸＩＩＩ）において、楕円線は、環状結合を示す。
【００４８】
好ましくは、上記された式（Ｘ）、（ＸＩＩ）及び（ＸＩＶ）のいずれか１つにおいて、全てのＲ１４又はＲ１５基の最大１０分の１が、脂肪族不飽和基を表わす。
【００４９】
（ｉ）の化合物は、２つ以上の脂肪族不飽和基を有するのが好ましい。
【００５０】
好ましくは、（ｉ）の化合物は、式（ＸＩＩ）で示される直鎖又は分岐鎖有機シロキサンであり、より好ましくは、ｄが２又は３である式（ＸＩＩ）で示される直鎖有機シロキサンであり、最も好ましくは、式（ＸＩＩ’）で示される直鎖有機シロキサンである。
【００５１】
（ｉ）の化合物は、本歯科用印象材料中に、組成物全体の５〜８０重量％、より好ましくは、１０〜６０重量％、最も好ましくは、１５〜４５重量％の量で含有されるのが好ましい。さらに、本歯科用印象材料は、（ｉｉ）少なくとも１つのケイ素結合水素原子を含有する化合物を含む。歯科用印象材料は、少なくとも１つのケイ素結合水素原子を含有する１つの化合物（ｉｉ）又は２つ以上の化合物（ｉｉ）の混合物を含むことができる。
【００５２】
少なくとも１つのケイ素結合水素原子を含有する化合物（ｉｉ）は、有機もしくは無機シラン又は直鎖、分岐鎖もしくは環状有機ヒドロシロキサンであることができる。
【００５３】
「シラン」という用語は、１つのケイ素原子又は互いに結合している２つ以上のケイ素原子を含有する化合物を包含する。
【００５４】
「有機ヒドロシロキサン」という用語は、交互のケイ素原子及び酸素原子の鎖、例えば、−Ｓｉ−Ｏ−Ｓｉ−、−Ｓｉ−Ｏ−Ｓｉ−Ｏ−、−Ｓｉ−Ｏ−Ｓｉ−Ｏ−Ｓｉ−Ｏ−（式中、ケイ素原子の置換基は省略されている）等を含有し、炭化水素基の形態の少なくとも１つの有機部分を含む化合物を包含する。
【００５５】
少なくとも１つのケイ素結合水素原子を含有する有機又は無機シランは、好ましくは、下記式（ＸＶ）：
（Ｒ１６）ｇ（Ｒ１７）ｈＳｉ（Ｒ１８）４−ｇ−ｈ
（ＸＶ）
［式中、Ｒ１８は、下記式（ＸＶＩ）：
【化５】
2021501224.tif 000006
で示される基である］
を有する。
【００５６】
式（ＸＶ）において、Ｒ１６は、同じか又は異なることができ、水素原子、フルオロ原子、直鎖、分枝鎖もしくは環状アルキル基、アリール基を独立して表わす。同アルキル又はアリール基は、ヒドロキシル基、アルコキシ基又はハロゲン原子（Ｆ、Ｃｌ、Ｂｒ又はＩ）から選択される１つ以上の基により場合により置換されていることができ、ただし、少なくとも１つのＲ１６は、水素原子を表わし、Ｒ１７は、クロロ、ブロモ又はヨード原子、アルキル−、アリール−もしくはアリールアルキル−オキシ基又はアルキル−、アリール−もしくはアリールアルキル−アシルオキシ基を表わし、ｇは、１〜４の整数を表わし、ｈは、０又は１〜３の整数を表わし、ただし、ｇ及びｈの合計は、４以下であるという条件である。
【００５７】
式（ＸＶＩ）において、Ｒ°は、式（ＸＶ）について上記定義されたＲ１６又はＲ１７を表わし、ｉは、１〜７、好ましくは、１又は２の整数である。好ましくは、式（ＸＶ）において、ｇ及びｈの合計は、２〜４、より好ましくは、３である。最も好ましくは、式（ＸＶ）において、ｇ及びｈの合計は、３であり、ｉは、１を表わす。
【００５８】
式（ＸＶ）において、Ｒ１６、Ｒ１７及びＲ１８はそれぞれ、単結合によりケイ素原子に結合している。
【００５９】
式（ＸＶ）及び（ＸＶＩ）のＲ１７について、アルキル−、アリール又はアリールアルキル−オキシ基又は−アシルオキシ基は、好ましくは、直鎖Ｃ１−６、分岐鎖もしくは環状Ｃ３−６アルキル、Ｃ６−１０アリール又はＣ７−１６アリールアルキルオキシ基又は−アシルオキシ基から選択される。例えば、好ましいアルキル−、アリール又はアリールアルキル−オキシ基は、メトキシ、エトキシ、プロポキシ、例えば、イソプロポキシ、ブトキシ、例えば、tert−ブトキシ、フェノキシ、ベンジルオキシであり、好ましいアルキル−、アリール又はアリールアルキル−アシルオキシ基は、アセトキシ、プロピオノキシ、例えば、イソプロピオノキシ及びベンゾイルオキシである。
【００６０】
無機シランにおいて、式（ＸＶ）中、Ｒ１６は、水素原子又はフッ素原子を表わし、Ｒ１７は、Ｃｌ、Ｂｒ又はＩを表わす。すなわち、無機シランは、有機炭化水素基、例えば、アルキル基又はアリール基を含有しないものである。適切な無機シランは、例えば、ジブロモシラン、トリクロロシラン、ペンタクロロジシラン又はヘプタクロロトリシランである。
【００６１】
少なくとも１つのケイ素結合水素原子を含有する直鎖又は分岐鎖有機ヒドロシロキサンは、好ましくは、下記式（ＸＶＩＩ）：
（Ｒ１８）４−ｊＳｉ（Ｒ１９）ｊ
（ＸＶＩＩ）
［式中、Ｒ１８は、下記式（ＸＶＩＩＩ）：
【化６】
2021501224.tif 000007
で示される基である］
を有する。
【００６２】
式（ＸＶＩＩ）及び（ＸＶＩＩＩ）において、Ｒ１９は、同じか又は異なることができ、水素原子、直鎖、分岐鎖又は環状アルキル基、アリール基を独立して表わす。同アルキル基又はアリール基は、ヒドロキシル基、アルコキシ基又はハロゲン原子（Ｆ、Ｃｌ、Ｂｒ又はＩ）から選択される１つ以上の基により場合により置換されていることができる。ただし、少なくとも１つのＲ１９は、水素原子を表わし、ｊは、０又は１〜３の整数であり、ｋは、１〜３０００の整数を表わす。
【００６３】
式（ＸＶ）で示される直鎖有機シロキサンにおいて、ｊは、２又は３であり、式（ＸＶＩ）で示される分岐鎖有機ヒドロシロキサンにおいて、ｊは、０又は１である。ｊが２又は３である式（ＸＶＩＩ）で示される直鎖有機ヒドロシロキサンが好ましく、ｊが３である式（ＸＶＩＩ）で示される直鎖有機ヒドロシロキサンが最も好ましい。
【００６４】
式（ＸＶＩＩ）で示される有機ヒドロシロキサンにおいて、全てのＲ１９の最大半分が、水素原子を表わすことが好ましい。
【００６５】
好ましくは、式（ＸＶＩＩ）で示される有機ヒドロシロキサンにおいて、Ｒ１９は、同じか又は異なることができ、水素原子、直鎖Ｃ１−１８、Ｃ３−１８分岐鎖もしくはＣ３−１２環状アルキル基又はＣ６−１２アリール基を独立して表わす。同アルキル基又はアリール基は、ヒドロキシル基、Ｃ１−４アルコキシ基又はハロゲン原子（Ｆ、Ｃｌ、Ｂｒ又はＩ）から選択される１つ以上の基により場合により置換されていることができ、ｊは、０又は１〜３の整数であり、ｋは、１〜１０００の整数を表わす。より好ましくは、Ｒ１９は、同じか又は異なることができ、水素原子、直鎖Ｃ１−９もしくはＣ３−９分岐鎖アルキル基もしくはＣ５−１０シクロアルキル基又はＣ６−１０アリール基を独立して表わし、ｊは、２又は３であり、ｋは、２〜５００の整数を表わす。さらにより好ましくは、Ｒ１９は、同じか又は異なることができ、水素原子、直鎖Ｃ１−４もしくはＣ３−４分岐鎖アルキル基、シクロペンチル基、シクロヘキシル基又はフェニル基を独立して表わし、ｊは、３であり、ｋは、３〜１００の整数を表わす。最も好ましくは、Ｒ１９は、同じか又は異なることができ、水素原子、直鎖Ｃ１−４もしくはＣ３−４分岐鎖アルキル基を独立して表わし、ｊは、３であり、ｋは、１０〜５０の整数を表わす。
【００６６】
式（ＸＶＩＩＩ）において、単位−（Ｒ１９）２Ｓｉ−Ｏ−は、ｋ１−、ｋ２−、ｋ３−、ｋ４−回等についての異なる単位−（−（Ｒ１９）２Ｓｉ−Ｏ−の別個のブロックにおいて繰り返すことができる。ここで、ｋは、ｅ１、ｅ２、ｅ３、ｅ４等の合計である。例えば、第１のブロックは、［−Ｒ１９ＳｉＨ−Ｏ−］ｋ１であることができ、第２のブロックは、［−（Ｒ１９）２Ｓｉ−Ｏ−］ｋ２（式中、Ｒ１９は同じである）であることができ、第３のブロックは、［−（Ｒ１９）２Ｓｉ−Ｏ−］ｋ３（式中、Ｒ１９は異なる）であることができる、等である。
【００６７】
下記式（ＸＶＩＩ’）：
【化７】
2021501224.tif 000008
で示される直鎖有機ヒドロシロキサンが最も好ましい。
【００６８】
式中、Ｒ１９’は、同じか又は異なることができ、直鎖Ｃ１−４もしくはＣ３−４分岐鎖アルキル基、シクロペンチル基、シクロヘキシル基又はフェニル基を独立して表わし、ｉ１は、３〜５０の整数を表わし、ｉ２は、０〜５０の整数を表わす。より好ましくは、式（ＸＶ’）において、Ｒ１９’は同じであり、直鎖Ｃ１−４又はＣ３−４分岐鎖アルキル基を表わし、ｋ１は、５〜４０の整数を表わし、ｋ２は、５〜４５の整数を表わす。最も好ましくは、Ｒ１９’は同じであり、メチル基を表わし、ｋ１は、８〜４０の整数を表わし、ｋ２は、１０〜３０の整数を表わす。
【００６９】
少なくとも１つのケイ素結合水素原子を含有する環状有機ヒドロシランは、好ましくは、下記式（ＸＩＸ）：
【化８】
2021501224.tif 000009
［式中、Ｒ２０は、式（ＸＩＸ）で示されるＲ１８又はＲ１９について上記定義されたのと同じ意味を有し、好ましくは、Ｒ２０は、式（ＸＩＸ）で示されるＲ１９について上記定義されたのと同じ意味を有し、ｌは、３〜１８の整数であり、好ましくは、ｌは、４〜１４の整数であり、より好ましくは、ｌは、６〜１０の整数である］
を有する。
【００７０】
式（ＸＩＸ）において、楕円線は、環状結合を示す。
【００７１】
上記された式（ＸＶ）、（ＸＶＩＩ）及び（ＸＩＸ）のいずれか１つにおいて、４つ以下の水素原子が、式（ＸＶ）、（ＸＶＩＩ）及び（ＸＩＸ）のケイ素原子のいずれか１つに付着している。
【００７２】
（ｉｉ）の化合物は、好ましくは、異なるケイ素原子に位置する２つ以上のケイ素結合水素原子を含有するのが好ましい。
【００７３】
好ましくは、（ｉｉ）の化合物は、式（ＸＩＩ）で示される直鎖又は分岐鎖ヒドロシロキサン、より好ましくは、ｊが２又は３である式（ＸＩＩ）で示される直鎖有機ヒドロシロキサンであり、最も好ましくは、式（ＸＩＩ’）で示される直鎖有機ヒドロシロキサンである。
【００７４】
（ｉｉ）の化合物は、本歯科用印象材料中に、組成物全体の５〜８０重量％、より好ましくは、１０〜６０重量％、最も好ましくは、１５〜４５重量％の量で含有されるのが好ましい。
【００７５】
（ｉ）の化合物は、２つ以上の脂肪族不飽和基を有し、（ｉｉ）の化合物は、２つ以上のケイ素結合水素原子を含有するのが好ましい。（ｉ）及び（ｉｉ）の二官能又は多官能性化合物のこの組み合わせにより、ヒドロシリル化反応により形成されるポリマーの形成が可能になる。
【００７６】
より好ましくは、２つ以上の脂肪族不飽和基を有する（ｉ）の化合物と、２つ以上のケイ素結合水素原子を含有する（ｉｉ）の化合物との組み合わせにおいて、（ｉ）の化合物のうちの少なくとも１つは、３つ以上の脂肪族不飽和基を有し及び／又は（ｉｉ）の化合物のうちの少なくとも１つは、３つ以上のケイ素結合水素原子を含有する。ヒドロシリル化反応のための３つ以上の官能基を有する（ｉ）及び／又は（ｉｉ）の多官能性化合物のこの組み合わせにより、ヒドロシリル化反応による架橋ポリマーネットワ−クの形成が可能となる。
【００７７】
スキ−ム１において、（ｉ）及び（ｉｉ）の化合物間のヒドロシリル化反応を、式（ＸＩＩ’’）及び（ＸＶＩＩ’）で示される化合物について例示的に示す。
【００７８】
【化９】
2021501224.tif 000010
【００７９】
スキーム１において、Ｒ１４’、ｄ’、Ｒ１９’、ｉ１及びｉ２は、式（ＸＩＩ’’）及び（ＸＶＩＩ’）で示される化合物について上記定義されたのと同じ意味を有する。式（ＸＩＩ’’）で示される化合物は、ビニル基が脂肪族不飽和基Ｒ１４’’に選択される、式（ＸＩＩ’）で示される化合物である。（ｉ）及び（ｉｉ）の任意の化合物の組み合わせは、ヒドロシリル化反応を受けるであろうと理解される。
【００８０】
スキーム１において、模式的には、式（ＸＩＩ’’）の１つの脂肪族不飽和基と式（ＸＶＩＩ’）の１つのケイ素結合水素原子との間の１回のヒドロシリル化反応のみが示される。ただし、式（ＸＩＩ’’）の脂肪族不飽和基及び式（ＸＶＩＩ’）の更なるケイ素結合水素原子の両方が互いに反応することにより、巨大分子、例えば、オリゴマー又はポリマーが形成されるであろうと理解される。
【００８１】
本発明の歯科用印象材料の好ましい実施態様によれば、成分（ｉ）の１つ以上の脂肪族不飽和基を有する化合物は、５０００Ｄａ超の分子量を有する直鎖ビニル基含有ポリメチルシロキサンであり、ここで、成分（ｖ）の遅延剤は、最大５０００Ｄａの分子量を有する環状ビニル基含有ポリメチルシロキサンである。
【００８２】
（ｉｉｉ）粒子状充填剤
本歯科用印象材料は、（ｉｉｉ）粒子状充填剤を含む。歯科用印象材料は、１種の粒子状充填剤（ｉｉｉ）又は２種以上の粒子状充填剤（ｉｉｉ）の混合物を含むことができる。
【００８３】
粒子状充填剤（ｉｉｉ）は、粘度又はチキソトロピーに関して歯科用印象材料のレオロジー特性の適切な調整を提供し、歯科用印象材料の収縮を防止する。加えて、粒子状充填剤（ｉｉｉ）は、例えば、引張強度及び引裂強度に関して、硬化した歯科用印象材料の改善された機械的特性を提供することができる。
【００８４】
好ましくは、粒子状充填剤（ｉｉｉ）は、ケイ素、アルミニウム、マンガン又はチタンの酸化物、他の金属酸化物、ガラス及び無機塩から選択される。より好ましくは、粒子状充填剤（ｉｉｉ）は、シリカから選択され、最も好ましくは、結晶性二酸化ケイ素、例えば、粉砕石英、非結晶性二酸化ケイ素、例えば、珪藻土及びヒュームドシリカ、例えば、Cab-o-Sil（登録商標）（Cabot corporation製）、Aerosil（登録商標）（Evonik corporation製）又はHDK（登録商標）（Wacker Chemie corporation製）からなる群より選択されるシリカから選択される。
【００８５】
粒子状充填剤（ｉｉｉ）は、例えば、ハロゲン化シラン又はシラジドの形態の１種以上のシラン化剤で部分的に又は完全に表面処理することができる。
【００８６】
歯科用印象材料のレオロジー特性の適切な調整のために、粒子状充填剤（ｉｉｉ）は、約１００μm未満の最大粒径及び約１０μm未満の平均粒径を有するのが好ましい。該充填剤は、単峰性又は多峰性（例えば、二峰性）の粒径分布を有することができる。
【００８７】
粒径に加えて、歯科用印象材料のレオロジー特性は、粒子状充填剤（ｉｉｉ）のＢＥＴ表面積の選択により、さらに適切に設定することができる。好ましくは、粒子状充填剤（ｉｉｉ）は、少なくとも２０m2/g、好ましくは、２５〜６００m2/g、より好ましくは、４０〜５００m2/g、最も好ましくは、５０〜４００m2/gのＢＥＴ表面積を有する。
【００８８】
好ましくは、粒子状充填剤（ｉｉｉ）は、本歯科用印象材料中に、組成物全体の最高で５０重量％、より好ましくは、５〜４５重量％、最も好ましくは、１５〜４０重量％の量で含有される。
【００８９】
（ｉｖ）光活性型金属触媒成分
本歯科用印象材料は、（ｉｖ）光活性型金属触媒成分を含む。歯科用印象材料は、１種の光活性型触媒成分（ｉｖ）又は２種以上の光活性型触媒成分（ｉｖ）の混合物を含むことができる。
【００９０】
好ましい実施態様によれば、光活性型金属触媒成分は、Ｐｔ、Ｐｄ、Ｒｈ、Ｃｏ、Ｎｉ、Ｉｒ及びＲｕの群から選択される遷移金属を含有する遷移金属化合物であり、好ましくは、遷移金属化合物は、白金（ＩＩ）アセチルアセトナート及び（Ｃｐ）Ｐｔ（Ｃ１−６アルキル）３（式中、Ｃｐは、１つ以上のアルキル基により置換されていることができるシクロペンタジエニル基を表わす）、好ましくは、Ｋａｒｓｔｅｄｔ触媒から選択される。
【００９１】
光活性型金属触媒成分（ｉｖ）は、（ｉ）〜（ｉｉ）の化合物間のヒドロシリル化反応の開始を提供する。（ｉ）の化合物の脂肪族不飽和結合が不斉置換されている場合、逆マルコフニコフ付加生成物が形成される、すなわち、（ｉｉ）の化合物は、（ｉ）の化合物の脂肪族不飽和基のより置換されていない炭素原子に付加する。
【００９２】
光活性型金属触媒成分（ｉｖ）は、歯科用印象材料に組み込まれる場合、特に、１パック歯科用印象材料に組み込まれる場合、十分な貯蔵安定性を有するのが好ましい。好ましい貯蔵安定性は、例えば、歯科用印象材料が長い貯蔵時間、例えば、約２か月後でも、より高い重合速度及びより高い最終転化率の点で、その有利な効率の特徴を保持することであることができる。
【００９３】
光活性型金属触媒成分（ｉｖ）は、Ｐｔを含有する遷移金属化合物である。
【００９４】
遷移金属化合物は、好ましくは、ビニル末端ポリ（ジメチルシロキサン）中の白金（０）−１，３，ジビニル−テトラメチルジシロキサン錯体溶液（Ｋａｒｓｔｅｄｔ触媒）である。
【００９５】
光活性型触媒成分（ｉｖ）は、本歯科用印象材料中に、組成物全体の最高で５．０重量％、より好ましくは、０．１〜４．０重量％の量で含有されるのが好ましい。
【００９６】
（ｖ）遅延剤
歯科用印象材料は、遅延剤を含有する。遅延剤は、作業時間を長くするのに使用される。遅延剤は、ケイ素原子に結合しているビニル基を有するシリコーン化合物であることができる。遅延剤は、好ましくは、１００〜５０００Ｄａの範囲の分子量を有する。より好ましくは、遅延剤は、１５０〜４０００Ｄａの範囲の分子量を有する。好ましい遅延剤は、ビニルメチルシロキサンのポリマーである。好ましくは、遅延剤は、環状又は直鎖オリゴマー又はポリマーアルキルビニルシロキサン、より好ましくは、環状オリゴマー又はポリマーメチルビニルシロキサンである。
【００９７】
遅延剤は、１つ以上の脂肪族不飽和基を有する化合物と考えることができるが、遅延剤は、成分（ｉ）の１つ以上の脂肪族不飽和基を有する化合物とは異なる。具体的には、遅延剤の分子量は、成分（ｉ）の化合物なしに有用な歯科用印象材料の調製を可能にするほど十分には高くない。遅延剤は、連鎖停止剤として作用し、成分（ｉ）の１つ以上の脂肪族不飽和基を有する化合物の重合を一時的に妨害する。遅延剤は、完全に消費されるまで重合し続け、ついで、成分（ｉ）の１つ以上の脂肪族不飽和基を有する化合物が重合し、歯科用印象材料が硬化する。
【００９８】
（ｖｉ）光増感剤
好ましくは、光増感剤は、１，２−ジケトン、１，３−ジケトン、ホスフィンオキシド、チオキサントンもしくはその誘導体又は多環式芳香族炭化水素もしくはその誘導体である。より好ましくは、光増感剤は、１，２−ジケトン、アントラセンもしくは２位で置換されているその誘導体、ベンゾ［ａ］ピレン、アントラセンもしくは９位及び１０位並びに場合により２位で置換されているその誘導体又はベンゾ［ａ］ピレンである。さらにより好ましくは、光増感剤は、２位において直鎖又は分枝鎖Ｃ１−４アルキル基により場合により置換されている、カンファーキノン、ベンジル、２−イソプロピルチオキサントン（ＩＴＸ）、２−クロロチオキサントン、アントラセン、９，１０−ジハロゲノ−、ジアルキル−、−ジアルコキシアントラセンである。最も好ましくは、光増感剤は、２位においてメチル基又はエチル基により場合により置換されている、カンファーキノン、ベンジル、２−イソプロピルチオキサントン（ＩＴＸ）、２−クロロチオキサントン、アントラセン、９，１０−ジブロモ−、−ジクロロ−、−ジメチル−、−ジエトキシ−アントラセンである。
【００９９】
２パック又はマルチパック組成物
本発明の歯科用印象材料は、２パック又はマルチパック歯科用印象材料であることができる。
【０１００】
本明細書で使用する場合、「２パック」という用語は、歯科用印象材の全ての成分が２つのシングルパックに含まれることを意味する。
【０１０１】
本明細書で使用する場合、「マルチパック」という用語は、歯科用印象材料の成分が多数の別個のパックに含まれることを意味する。例えば、第１のパックの成分は、第１のパックに含まれ、一方、第２のパックの成分は、第２のパックに含まれ、第３のパックの成分は、第３のパックに含まれる場合があり、第４のパックの成分は、第４のパックに含まれる場合がある、等である。
【０１０２】
好ましくは、歯科用印象材料は、２パック歯科用印象材料である。
【０１０３】
２パック歯科用印象材料について、第１のパックは、例えば、（ｉ）、（ｉｉ）及び（ｉｉｉ）の成分を含み、第２のパックは、光活性型触媒成分（ｉｖ）を含むのが好ましい。（ｖ）の光増感剤は、第１又は第２のパックに含ませることができ、好ましくは、第１のパックに含まれる。
【０１０４】
歯科用印象材料の使用及び歯科用印象を製造するための方法
上記された本歯科用印象材料は、歯科用印象の製造に使用することができる。
【０１０５】
さらに、本発明は、
（ａ）上記された歯科用印象材料を提供することと、
（ｂ）歯の構造の印象を取得することと、
（ｃ）４００〜８００nmの範囲の波長を有する光により歯科用印象材料を硬化させることとを含む、歯科用印象を製造するための方法を提供する。
【０１０６】
好ましくは、工程（ｂ）を、本歯科用印象材料が充填された容器を、印象されるサンプル、例えば、歯列弓を覆うように配置することにより行う。ついで、工程（ｃ）において、歯科用印象材料を、適切な光源により硬化させることにより、例えば、硬い歯及び軟らかい組織のネガ印象を得る。好ましくは、工程（ｃ）において、硬化のために、２００〜８００nmの範囲内の波長、より好ましくは、３５０〜６００nmの範囲内の波長を中心とする光源を適用する。代替的に又は付加的に、工程（ｃ）において、光源により、少なくとも５００mW/cm2の放射照度が提供される。工程（ｃ）において、好ましくは、３５０〜６００nm、より好ましくは、４７７nmを中心とし、６００〜１２００mW/cm2の放射照度を提供する青色歯科用発光ダイオード（ＬＥＤ）を光源として使用するのが特に好ましい。最も好ましいのは、４７７nmを中心とし、８００〜１１００mW/cm2の放射照度を提供する、青色歯科用ＬＥＤ  SmartLite（登録商標）Focus（Dentsply製）である。
【０１０７】
本発明によれば、更なる２パート化学硬化型印象材料が、歯科用印象を調製するのに必要とされない。
【０１０８】
ここから、本発明は、下記実施例によりさらに例証されるであろう。
【０１０９】
以下、本発明は、実施例を参照して本発明をさらに詳細に説明されるであろう。なお、本発明は、以下に記載された実施例に限定されるものではない。以下では、下記略語を使用する。
【０１１０】
実施例
［光増感剤］
ＩＴＸ：２−イソプロピルチオキサントン
ＣＰＴＸ：１−クロロ−４−プロポキシ−９Ｈ−チオキサンテン−９−オン
【０１１１】
実施例１〜５及び比較例１〜４
各実施例では、表１に示された組成をそれぞれ有するベース樹脂及び触媒含有樹脂をロウ被覆紙シート上で、スパチュラにより所定の割合で３０秒間混合した。その後、この混合物を熱又はランプ（紫外線ランプ、４０５nm）により硬化させた。３７℃での樹脂混合物の硬化挙動を調べる場合、サンプルをロウ被覆紙シートから、予熱され温度制御された金属プレートに移した。硬化時間は、材料がもはやスパチュラに付着しなくなる時間とみなした。したがって、スパチュラを適切な間隔で混合物の表面に与えた。
【０１１２】
［光化学硬化］
光化学硬化には、発光極大４０５nm、光強度６００mW/cm2を有する照射源を使用した。ランプと樹脂混合物との間の距離を１cmで一定に保持した。結果を下記表１に示す。
【０１１３】
【表１】
2021501224.tif 000011
【０１１４】
実施例及び比較例に示されるように、成分（ｉ）〜（ｖｉ）の組み合わせを光照射により硬化させることができ、それにより、硬化速度を、Ｋａｒｓｔｅｄｔ触媒のための光増感剤及び遅延剤の種類及び量を適切に選択することにより調整することができる。さらに、高い反応性にもかかわらず、歯科用印象材料は、高い貯蔵安定性を有する。
【図１】
2021501224.tif 000012
【図２ａ】
2021501224.tif 000013
【図２ｂ】
2021501224.tif 000014
【図２ｃ】
2021501224.tif 000015
【図３】
2021501224.tif 000016
【図４】
2021501224.tif 000017
【図５】
2021501224.tif 000018
【図６】
2021501224.tif 000019
【図７】
2021501224.tif 000020
【図８ａ】
2021501224.tif 000021
【図８ｂ】
2021501224.tif 000022
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
２００〜８００nmの範囲の波長を有する光により硬化するように適合した歯科用印象材料であって、
（ｉ）１つ以上の脂肪族不飽和基を有する化合物と、
（ｉｉ）少なくとも１つのケイ素結合水素原子を含有し、任意の１つのケイ素原子に結合している４つ以上の水素原子を有さない化合物と、
（ｉｉｉ）粒子状充填剤と、
（ｉｖ）光活性型金属触媒成分と、
（ｖ）遅延剤と、
（ｖｉ）任意選択的に、光増感剤とを含む、
歯科用印象材料。
【請求項２】
前記光活性型金属触媒成分が、Ｐｔ、Ｐｄ、Ｒｈ、Ｃｏ、Ｎｉ、Ｉｒ及びＲｕの群から選択される遷移金属を含有し、好ましくは、該金属触媒成分が、白金（ＩＩ）アセチルアセトナート及び（Ｃｐ）Ｐｔ（Ｃ１−６アルキル）３（式中、Ｃｐが、１つ以上のアルキル基により置換されることができるシクロペンタジエニル基を表す）から選択される遷移金属化合物、好ましくは、Ｋａｒｓｔｅｄｔ触媒を含有する、請求項１記載の歯科用印象材料。
【請求項３】
さらに、安定剤を含む、請求項１又は２記載の歯科用印象材料。
【請求項４】
前記光増感剤が、２−イソプロピルチオキサントン及び１−クロロ−４−プロポキシ−９Ｈ−チオキサンテン−９−オンから選択される、請求項１〜３のいずれか一項記載の歯科用印象材料。
【請求項５】
２パック組成物である、請求項１〜４のいずれか一項記載の歯科用印象材料。
【請求項６】
前記成分（ｉ）の１つ以上の脂肪族不飽和基を有する化合物が、５０００Ｄａ超の分子量を有する直鎖ビニル基含有ポリメチルシロキサンであり、前記成分（ｖ）の遅延剤が、最大５０００Ｄａの分子量を有する環状ビニル基含有ポリメチルシロキサンである、請求項１〜５のいずれか一項記載の歯科用印象材料。
【請求項７】
（ａ）請求項１〜４のいずれか１項記載の歯科用印象材料を提供することと、
（ｂ）歯の構造の印象を取得することと、
（ｃ）２００〜８００nmの範囲の波長を有する光により前記歯科用印象材料を硬化させることとを含む、
歯科用印象を製造するための方法。
【請求項８】
歯科用印象の製造のための、請求項１〜５のいずれか１項記載の歯科用印象材料の使用。
【手続補正２】
【補正対象書類名】明細書
【補正対象項目名】０００１
【補正方法】変更
【補正の内容】
【０００１】
発明の分野
本発明は、２００〜８００nmの範囲の波長を有する光により硬化するように適合した歯科用印象材料に関する。歯科用印象材料は、１つ以上の脂肪族不飽和基を有する化合物と、少なくとも１つのケイ素結合水素原子を含有し、任意の１つのケイ素原子に結合している４つ以上の水素原子を有さない化合物と、光活性型金属触媒成分と、遅延剤と、任意選択的に、特定の光増感成分とを含む。具体的には、本発明の歯科用印象材料は、光ヒドロシリル化プロセスにより硬化する。
【手続補正３】
【補正対象書類名】明細書
【補正対象項目名】００１３
【補正方法】変更
【補正の内容】
【００１３】
発明の概要
本発明の課題は、２００〜８００nmの範囲の波長を有する光により硬化するように適合した歯科用印象材料を提供することである。この歯科用印象材料は、１つ以上のケイ素原子を含有し、可視光により硬化するように適合した硬化型化合物に基づいている従来の歯科用印象材料と比較して改善されている。特に、本歯科用印象材料は、下記特徴：
−重合効率が、高い変換率及び良好な硬化速度の点で改善される、
−硬化深さが改善される、
−好ましくは、さらに、機械的特性、例えば、引張強度及び引裂強度が改善される
に鑑みて改善される。
【手続補正４】
【補正対象書類名】明細書
【補正対象項目名】００１５
【補正方法】変更
【補正の内容】
【００１５】
本発明は、２００〜８００nmの範囲の光により硬化するように適合した歯科用印象材料であって、
（ｉ）１つ以上の脂肪族不飽和基を有する化合物と、
（ｉｉ）少なくとも１つのケイ素結合水素原子を含有し、任意の１つのケイ素原子に結合している４つ以上の水素原子を有さない化合物と、
（ｉｉｉ）粒子状充填剤と、
（ｉｖ）光活性型金属触媒成分と、
（ｖ）遅延剤と、
（ｖｉ）任意選択的に、光増感剤とを含む、歯科用印象材料を提供する。
【手続補正５】
【補正対象書類名】明細書
【補正対象項目名】００２０
【補正方法】変更
【補正の内容】
【００２０】
好ましい実施態様の詳細な説明
本明細書で使用する場合、「光により硬化するように適合した」という用語は、本歯科用印象材において、２００〜８００nmの波長を有する光、好ましくは、４００〜８００nmの範囲の波長を有する可視光を照射すると、（ｉ）及び（ｉｉ）の化合物間で反応、好ましくは、重合が開始されることを意味する。光照射により開始される（ｉ）及び（ｉｉ）の化合物間の反応は、主に、（ｉ）の化合物と（ｉｉ）の化合物との間のヒドロシリル化反応により行われる。「ヒドロシリル化反応」という用語は、シラン、例えば、（ｉｉ）の化合物の、例えば、（ｉ）の化合物の不飽和結合間での付加反応を意味する。この付加反応により、Ｓｉ−Ｃ結合が形成される。ヒドロシリル化反応は、可視光を照射すると、光活性型触媒成分（ｉｖ）の活性化により開始される。（ｉ）及び（ｉｉ）の化合物間の反応により、（ｉ）及び（ｉｉ）の化合物の多数の相対的に小さい分子の共有結合による組み合わせがもたらされ、より大きな分子、好ましくは、巨大分子、例えば、オリゴマー又はポリマーが形成される。（ｉ）及び（ｉｉ）の化合物は、直鎖（巨大）分子のみを形成するように組み合わせることができ又はそれらを組み合わせて、一般的に、架橋ポリマーと呼ばれる三次元巨大分子を形成することができる。
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
２００〜８００nmの範囲の波長を有する光により硬化するように適合した歯科用印象材料であって、
（ｉ）１つ以上の脂肪族不飽和基を有する化合物と、
（ｉｉ）少なくとも１つのケイ素結合水素原子を含有し、任意の１つのケイ素原子に結合している４つ以上の水素原子を有さない化合物と、
（ｉｉｉ）粒子状充填剤と、
（ｉｖ）光活性型金属触媒成分と、
（ｖ）環状オリゴマー又はポリマーメチルビニルシロキサンである遅延剤と、
（ｖｉ）光増感剤とを含み、
（ｉ）は下記式（ＸＩＩ’）：
【化３】
2021501224.tif 000023
［式中、Ｒ１４’は同じであり、直鎖Ｃ１−４又はＣ３−４分岐鎖アルキル基を表わし、Ｒ１４’’は同じであり、ビニル、プロペニル、クロロビニル及び５−ヘキセニルからなる群より選択される脂肪族不飽和基を表わし、ｅ’は５０〜４００の整数を表わす。］
で示される直鎖有機シロキサンであり、
（ｉｉ）は少なくとも１つのケイ素結合水素原子を含有する直鎖又は分岐鎖有機ヒドロシロキサンであって、好ましくは下記式（ＸＶＩＩ）：
（Ｒ１８）４−ｊＳｉ（Ｒ１９）ｊ
（ＸＶＩＩ）
［式中、Ｒ１８は、下記式（ＸＶＩＩＩ）：
【化６】
2021501224.tif 000024
で示される基である。式（ＸＶＩＩ）及び（ＸＶＩＩＩ）において、Ｒ１９は、同じであっても異なっていてもよく、独立に水素原子、直鎖、分岐鎖又は環状アルキル基、アリール基を表わす。ただし、少なくとも１つのＲ１９は水素原子を表わし、ｊは０又は１〜３の整数であり、ｋは１〜３０００の整数を表わす。］
を有する、歯科用印象材料。
【請求項２】
前記光活性型金属触媒成分が、Ｐｔ、Ｐｄ、Ｒｈ、Ｃｏ、Ｎｉ、Ｉｒ及びＲｕの群から選択される遷移金属を含有し、好ましくは、該金属触媒成分が、白金（ＩＩ）アセチルアセトナート及び（Ｃｐ）Ｐｔ（Ｃ１−６アルキル）３（式中、Ｃｐが、１つ以上のアルキル基により置換されることができるシクロペンタジエニル基を表す）から選択される遷移金属化合物、好ましくは、Ｋａｒｓｔｅｄｔ触媒を含有する、請求項１記載の歯科用印象材料。
【請求項３】
さらに、安定剤を含む、請求項１又は２記載の歯科用印象材料。
【請求項４】
前記光増感剤が、２−イソプロピルチオキサントン及び１−クロロ−４−プロポキシ−９Ｈ−チオキサンテン−９−オンから選択される、請求項１〜３のいずれか一項記載の歯科用印象材料。
【請求項５】
２パック組成物である、請求項１〜４のいずれか一項記載の歯科用印象材料。
【請求項６】
前記成分（ｉ）の１つ以上の脂肪族不飽和基を有する化合物が、５０００Ｄａ超の分子量を有する直鎖ビニル基含有ポリメチルシロキサンであり、前記成分（ｖ）の遅延剤が、最大５０００Ｄａの分子量を有する環状ビニル基含有ポリメチルシロキサンである、請求項１〜５のいずれか一項記載の歯科用印象材料。
【請求項７】
（ａ）請求項１〜４のいずれか１項記載の歯科用印象材料を提供することと、
（ｂ）歯の構造の印象を取得することと、
（ｃ）２００〜８００nmの範囲の波長を有する光により前記歯科用印象材料を硬化させることとを含む、
歯科用印象を製造するための方法。
【請求項８】
歯科用印象の製造のための、請求項１〜５のいずれか１項記載の歯科用印象材料の使用。
【国際調査報告】
2021501224.tif 000025
2021501224.tif 000026
2021501224.tif 000027